(57)【要約】【課題】本発明は酸化アンチモン（ａｎｔｉｍｏｎｙ  ｏｘｉｄｅ）を添加してボーイング（ｂｏｗｉｎｇ）の減少、ビードの発生の抑制及び光電変換効率を向上させることができるアルミニウムペースト及びこれを利用した太陽電池を提供するものである。【解決手段】本発明は、アルミニウム粉末、有機ビヒクル及び酸化アンチモンを含むと共に、前記酸化アンチモンが全体ペースト中０．００１質量％以上１．０質量％未満含まれているアルミニウムペースト及びこれを利用した太陽電池に関するものであり、本発明のアルミニウムペーストを利用した太陽電池は、ボーイング現象が減少しビードが発生しなく、光電変換効率に優れた特性を示す。【選択図】なし【特許請求の範囲】
【請求項１】
アルミニウム粉末；
有機ビヒクル；及び
酸化アンチモンを含み、前記酸化アンチモンは全体ペーストに対して０．００１質量％以上１．０質量％未満含まれるアルミニウムペースト。
【請求項２】
前記酸化アンチモンは、Ｓｂ２Ｏ３、Ｓｂ２Ｏ４及びＳｂ２Ｏ５のいずれか一つ以上選択された酸化物である請求項１に記載のアルミニウムペースト。
【請求項３】
前記酸化アンチモンの平均粒径は、０．０１〜１０μｍである請求項１または２に記載のアルミニウムペースト。
【請求項４】
前記酸化アンチモンは、球形粉末である請求項１〜３のいずれかに記載のアルミニウムペースト。
【請求項５】
前記アルミニウム粉末は、全体ペーストに対して６０質量％〜８０質量％含まれる請求項１〜４のいずれかに記載のアルミニウムペースト。
【請求項６】
前記アルミニウム粉末は、平均粒径が０．１〜１０μｍである請求項１〜５のいずれかに記載のアルミニウムペースト。
【請求項７】
前記有機ビヒクルは、全体ペーストに対して０．１〜４０質量％含まれる請求項１〜６のいずれかに記載のアルミニウムペースト。
【請求項８】
前記有機ビヒクルは、アクリレート系又はセルロース系バインダー樹脂を含む請求項１〜７のいずれかに記載のアルミニウムペースト。
【請求項９】
前記有機ビヒクルは、ヘキサン、トルエン、エチルセロソルブ、シクロヘキサノン、ブチルセロソルブ、ブチルカルビトール（ジエチレングリコールモノブチルエーテル）、ジブチルカルビトール（ジエチレングリコールジブチルエーテル）、ブチルカルビトールアセテート（ジエチレングリコールモノブチルエーテルアセテート）、プロピレングリコールモノメチルエーテル、ヘキシレングリコール、テルピネオール、メチルエチルケトン、ベンジルアルコール、ガンマブチロラクトン及びエチルラクテートから選択されたいずれか一つ以上の溶媒を含む請求項１〜８のいずれかに記載のアルミニウムペースト。
【請求項１０】
前記アルミニウムペーストは、ガラスフリットをさらに含む請求項１〜９のいずれかに記載のアルミニウムペースト。
【請求項１１】
前記ガラスフリットは、全体ペーストに対して０．０１〜２０質量％含まれる請求項１０に記載のアルミニウムペースト。
【請求項１２】
前記ガラスフリットは、酸化亜鉛−酸化ケイ素系（ＺｎＯ−ＳｉＯ２）、酸化亜鉛−酸化ホウ素−酸化ケイ素系（ＺｎＯ−Ｂ２Ｏ３−ＳｉＯ２）、酸化亜鉛−酸化ホウ素−酸化ケイ素−酸化アルミニウム系（ＺｎＯ−Ｂ２Ｏ３−ＳｉＯ２−Ａｌ２Ｏ３）、酸化ビスマス−酸化ケイ素系（Ｂｉ２Ｏ３−ＳｉＯ２）、酸化ビスマス−酸化ホウ素−酸化ケイ素系（Ｂｉ２Ｏ３−Ｂ２Ｏ３−ＳｉＯ２）、酸化ビスマス−酸化ホウ素−酸化ケイ素−酸化アルミニウム系（Ｂｉ２Ｏ３−Ｂ２Ｏ３−ＳｉＯ２−Ａｌ２Ｏ３）、酸化ビスマス−酸化亜鉛−酸化ホウ素−酸化ケイ素系（Ｂｉ２Ｏ３−ＺｎＯ−Ｂ２Ｏ３−ＳｉＯ２）及び酸化ビスマス−酸化亜鉛−酸化ホウ素−酸化ケイ素−酸化アルミニウム系（Ｂｉ２Ｏ３−ＺｎＯ−Ｂ２Ｏ３−ＳｉＯ２−Ａｌ２Ｏ３）からいずれか一つ以上選択されたガラスフリットである請求項１０または１１に記載のアルミニウムペースト。
【請求項１３】
前記アルミニウムペーストは、分散剤をさらに含む請求項１〜１２のいずれかに記載のアルミニウムペースト。
【請求項１４】
前記分散剤は、ステアリン酸、パルミチン酸、ミリスチン（ｍｙｒｉｓｔｉｎ）酸、オレイン酸及びラウリン酸からいずれか一つ以上選択された分散剤である請求項１３に記載のアルミニウムペースト。
【請求項１５】
アルミニウム粉末と、有機ビヒクルと、そして全体ペーストに対して０．００１質量％以上１．０質量％未満の酸化アンチモンを含むアルミニウムペーストから製造された後面電極を含む太陽電池。
【請求項１６】
請求項１〜１５のいずれかに記載のアルミニウムペーストから製造された後面電極を含む太陽電池。
【発明の詳細な説明】
【技術分野】
【０００１】
本発明は、アルミニウムペースト及びこれを利用した太陽電池に関するものである。より具体的には、本発明は酸化アンチモン（ａｎｔｉｍｏｎｙ  ｏｘｉｄｅ）を添加してボーイング（ｂｏｗｉｎｇ）の減少、ビードの発生の抑制及び光電変換効率を向上させることができるアルミニウムペースト及びこれを利用した太陽電池に関するものである。
【背景技術】
【０００２】
近年、石油や石炭のような化石燃料の枯渇が予測されていることに伴い、新たな代替エネルギー源として太陽光を活用する太陽電池が注目されている。
【０００３】
一般的に、太陽電池は太陽光エネルギーを直接電気に変換する半導体素子を利用する。前記半導体素子は、主にシリコン素材を利用して製作される。このような太陽電池は、図１に示すように、基本的にｐ−ｎ接合構造を成すシリコンウエハ１０と、前記シリコンウエハ１０の上面に形成され光が太陽電池の内部によく吸収されるように機能する反射防止膜２０と、前記シリコンウエハ１０の上面及び下面にそれぞれ印刷積層されシリコンウエハ１０の内部で作られた電気を外部に引き出す前面電極３０及び後面電極４０からなる。
【０００４】
前面電極３０としては銀（Ａｇ）ペーストが主に用いられ、後面電極４０としては光電変換効率の向上のためにアルミニウム（Ａｌ）ペーストが主に用いられる。
【０００５】
また、前記反射防止膜２０をシリコンウエハ１０に形成させる代わりに、表面を粗く処理し入射される太陽光の反射率が減少するように構成することもできる。
【０００６】
このような構成を有する太陽電池は、太陽光が入射してシリコンウエハの内部に吸収されると、この吸収された光によってシリコンウエハ内部に電子（−）と正孔（＋）が生成される。生成された電子（−）と正孔（＋）は、シリコンウエハ内のｐ−領域とｎ−領域のｐ−ｎ接合で作られた電位差によって分離されるため、電子はｎ−領域側に移動し正孔はｐ−領域側に移動するようになる。このように移動した電子（−）と正孔（＋）は、前面電極及び後面電極に収集されて後面電極が陽極になり、前面電極が負極になって電気を供給できるようになる。
【０００７】
太陽電池に用いられる後面電極は、一般的に、シリコンウエハ上に後面電極材料のアルミニウムペーストを印刷してから焼成しモジュール化する工程によって形成される。ところが、従来は太陽電池の製造のための焼成（ｓｉｎｔｅｒｉｎｇ）処理時にウエハと後面電極間の熱膨脹係数の違いによって発生するストレスにより、焼成工程後にウエハが反ったり歪むボーイング（ｂｏｗｉｎｇ）現象が発生したり光電変換効率が低下するという問題点があった。
【０００８】
また、太陽電池の製造コストを節減するためには、シリコンウエハの厚みを薄くしなければならないが、シリコンウエハの厚みが薄くなるほどこのようなボーイング現象がより増加する。これが製品の不良発生、及びそれによる太陽電池製造時のコストの上昇を招く要因になっている。
【０００９】
このような問題点を解決するために、特許文献１には無定形二酸化珪素を添加した厚膜伝導体組成物に関して開示しており、特許文献２には有機スズ化合物（ｔｉｎ−ｏｒｇａｎｉｃ  ｃｏｍｐｏｎｅｎｔ）を含むアルミニウムペーストについて開示している。
【先行技術文献】
【特許文献】
【００１０】
【特許文献１】韓国登録特許第７９８２５８号公報
【特許文献２】米国特許出願公開第２００９／０２５５５８３号明細書
【発明の概要】
【発明が解決しようとする課題】
【００１１】
しかしながら、特許文献１、２に記載されたような添加剤によるボーイング現象の減少は微々であり、より画期的にボーイング現象を減少させることができるアルミニウムペーストが必要である。
【００１２】
そこで、本発明の目的は、上記した既存の添加剤によるボーイング現象の減少の度合いに比べて、ボーイング現象を大幅に減少させることができるアルミニウムペーストおよびこれを利用した太陽電池を提供するものである。
【課題を解決するための手段】
【００１３】
本発明の目的（観点）の一つは、アルミニウムペーストに関するものである。かかる目的を達成するために、前記アルミニウムペーストは、アルミニウム粉末；有機ビヒクル；及び酸化アンチモンを含み、前記酸化アンチモンは全体ペーストに対して０．００１質量％以上１．０質量％未満含まれることを特徴とする。
【００１４】
前記酸化アンチモンは、Ｓｂ２Ｏ３、Ｓｂ２Ｏ４及びＳｂ２Ｏ５のいずれか一つ以上を選択できる。
【００１５】
前記酸化アンチモンの平均粒径は、０．０１〜１０μｍであり得る。
【００１６】
前記酸化アンチモンは、球形粉末であり得る。
【００１７】
前記アルミニウム粉末は、全体ペーストに対して６０質量％〜８０質量％含まれ得る。
【００１８】
前記アルミニウム粉末は、平均粒径が０．１〜１０μｍであり得る。
【００１９】
前記有機ビヒクルは、全体ペーストに対して０．１〜４０質量％含まれ得る。
【００２０】
前記有機ビヒクルは、アクリレート系又はセルロース系バインダー樹脂を含み得る。
【００２１】
前記有機ビヒクルは、ヘキサン、トルエン、エチルセロソルブ、シクロヘキサノン、ブチルセロソルブ、ブチルカルビトール（ジエチレングリコールモノブチルエーテル）、ジブチルカルビトール（ジエチレングリコールジブチルエーテル）、ブチルカルビトールアセテート（ジエチレングリコールモノブチルエーテルアセテート）、プロピレングリコールモノメチルエーテル、ヘキシレングリコール、テルピネオール（Ｔｅｒｐｉｎｅｏｌ）、メチルエチルケトン、ベンジルアルコール、ガンマブチロラクトン及びエチルラクテートのいずれか一つ以上選択された溶媒を含み得る。
【００２２】
前記アルミニウムペーストは、ガラスフリットを更に含み得る。
【００２３】
前記ガラスフリットは、全体ペーストに対して０．０１〜２０質量％含まれ得る。
【００２４】
前記ガラスフリットは、酸化亜鉛−酸化ケイ素系（ＺｎＯ−ＳｉＯ２）、酸化亜鉛−酸化ホウ素−酸化ケイ素系（ＺｎＯ−Ｂ２Ｏ３−ＳｉＯ２）、酸化亜鉛−酸化ホウ素−酸化ケイ素−酸化アルミニウム系（ＺｎＯ−Ｂ２Ｏ３−ＳｉＯ２−Ａｌ２Ｏ３）、酸化ビスマス−酸化ケイ素系（Ｂｉ２Ｏ３‐ＳｉＯ２）、酸化ビスマス−酸化ホウ素−酸化ケイ素系（Ｂｉ２Ｏ３−Ｂ２Ｏ３−ＳｉＯ２）、酸化ビスマス−酸化ホウ素−酸化ケイ素−酸化アルミニウム系（Ｂｉ２Ｏ３−Ｂ２Ｏ３−ＳｉＯ２−Ａｌ２Ｏ３）、酸化ビスマス−酸化亜鉛−酸化ホウ素−酸化ケイ素系（Ｂｉ２Ｏ３−ＺｎＯ−Ｂ２Ｏ３−ＳｉＯ２）及び酸化ビスマス−酸化亜鉛−酸化ホウ素−酸化ケイ素−酸化アルミニウム系（Ｂｉ２Ｏ３−ＺｎＯ−Ｂ２Ｏ３−ＳｉＯ２−Ａｌ２Ｏ３）のいずれか一つ以上を選択できる。
【００２５】
前記アルミニウムペーストは、分散剤を更に含み得る。
【００２６】
前記分散剤は、陰イオン（アニオン）系分散剤として、ステアリン酸、パルミチン酸、ミリスチン（ｍｙｒｉｓｔｉｎ）酸、オレイン酸及びラウリン酸のいずれか一つ以上を選択できる。また陰イオン系分散剤として、上記ステアリン酸、パルミチン酸、ミリスチン酸、オレイン酸、ラウリン酸等の脂肪酸のいずれか一つ以上を用いた脂肪酸塩（例えば、ステアリン酸ナトリウム塩やオレイン酸カリウム塩等）などが使用できる。
【００２７】
本発明の別の目的（観点）は、太陽電池に関するものである。かかる目的を達成するために、前記太陽電池は、アルミニウム粉末；有機ビヒクル；及び全体ペーストに対して０．００１質量％以上１．０質量％未満の酸化アンチモンを含むアルミニウムペーストで製造された後面電極を含むことを特徴とする。
【発明の効果】
【００２８】
本発明は、アルミニウム粉末、有機ビヒクル、及び全体ペースト中０．００１質量％以上１．０質量％未満の酸化アンチモンを含むアルミニウムペーストに関するものであり、該アルミニウムペーストを利用した太陽電池は、ボーイング現象が減少しビードが発生しなく、光電変換効率に優れた特性を有する。
【図面の簡単な説明】
【００２９】
【図１】従来技術による太陽電池の断面図である。
【図２】本発明の一実施形態（一実施例）にかかるアルミニウムペーストを後面電極として使用した太陽電池の断面図である。
【発明を実施するための形態】
【００３０】
本発明は、酸化アンチモンを含むアルミニウムペースト及びこれを利用した太陽電池に関するものである。アルミニウム粉末と酸化アンチモンと有機ビヒクル以外に、ガラスフリット（ｆｒｉｔ）、分散剤等を含むことができる。
【００３１】
（１）アルミニウム粉末
前記アルミニウム粉末は、ナノサイズ又はマイクロサイズの粒径を有する粉末であり得る。例えば、数十ナノメーターから数百ナノメーターサイズのアルミニウム粉末、数マイクロメーターから数十マイクロメーターサイズのアルミニウム粉末であり得、２以上の相違する大きさを有するアルミニウム粉末を混合して使用することもできる。
【００３２】
前記アルミニウム粉末は、ペースト全体に対して４０質量％〜９０質量％、好ましくは６０質量％〜８０質量％を含み得るが、本発明がこれに制限されるのではない。前記範囲内で電極の固有抵抗を低くしつつ、印刷性及び物理的な接着強度を向上させることができる。
【００３３】
前記アルミニウム粉末は球形の粉末であり得る。しかし、必ずしも球形粉末である必要はなく、フレーク状、不定形状等の多様な形態の粉末が可能である。アルミニウム粉末が球形の粉末であれば、比表面積が広いので焼成温度を下げることができるなどの点で有利である。ここで、アルミニウム粉末が「球形」であるとは、ＳＥＭ写真等から判断した際に、縦横比が１．０乃至１．５であれば、球形であると見做すことができる。
【００３４】
前記アルミニウム粉末の平均粒径は、０．０１〜２０μｍ、好ましくは０．１〜１０μｍ、より好ましくは１〜５μｍのものを使用できるが、本発明がこれに制限されるものではない。アルミニウム粉末の平均粒径が０．０１μｍ以上である場合には、粉末の比表面積が大きすぎてペーストの粘度を高めることなく焼成温度を下げることができる。特にアルミニウム粉末の平均粒径が０．１μｍ以上、なかでも１μｍ以上の場合に、上記効果がより顕著となる点で優れている。アルミニウム粉末の平均粒径が２０μｍ以下である場合、スクリーンプリンティングの際にマスクの目詰り現象を招くことなく良好に行い得る点で優れており、特にアルミニウム粉末の平均粒径が１０μｍ以下、なかでも５μｍ以下の場合に、より良好となる点で優れている。言い換えれば、アルミニウム粉末の平均粒径が０．０１μｍ未満である場合、粉末の比表面積が大きすぎてペーストの粘度を高めるという短所があり、アルミニウム粉末の平均粒径が２０μｍを超える場合、スクリーンプリンティングの際にマスクの目詰り現象を招き得るおそれがある。
【００３５】
前記アルミニウム粉末の粒径は、ＣＩＬＡＳ社の１０６４ＬＤモデルを使用して測定した。粒径測定用溶媒（ソルベント）には、イソプロピルアルコール（ＩＰＡ；ｉｓｏｐｒｏｐｙｌ  ａｌｃｏｈｏｌ）を使用し、測定前にアルミニウム粉末を超音波により常温で３分間分散した後測定した。以下、酸化アンチモン粉末、ガラスフリット等の粒径測定方法も同様である。
【００３６】
前記アルミニウム粉末は、他の金属成分を含むことができる。例えば、金、銀、銅等の成分を含むことができる。また別の例えとしては、アルミニウム粉末はアルミニウムを含む合金粉末であり得る。
【００３７】
前記アルミニウム粉末は、大気又は不活性状態で噴霧されたアルミニウムを含むことができる。また、電気爆発法（Ｐｕｌｓｅｄ  ｗｉｒｅ  ｅｖａｐｏｒａｔｉｏｎ  ｍｅｔｈｏｄ）によって製造されたアルミニウム粉末を含むことができる。
【００３８】
（２）酸化アンチモン（ａｎｔｉｍｏｎｙ  ｏｘｉｄｅ）
前記酸化アンチモンがペースト内に適切な含量で添加されると、ボーイング現象を効果的に除去できる。前記酸化アンチモンは、ペースト全体に対して０．００１質量％以上１．０質量％未満含まれ得る。前記範囲でボーイング現象を画期的に防止でき、Ｈｏｔ  ｗａｔｅｒ  ｔｅｓｔでの気泡の発生を抑制できる。
【００３９】
前記酸化アンチモンは、三酸化二アンチモン（Ｓｂ２Ｏ３）、四酸化二アンチモン（Ｓｂ２Ｏ４）及び五酸化二アンチモン（Ｓｂ２Ｏ５）のいずれか一つ以上選択された酸化物であり得る。三酸化二アンチモンは、アンチモン又は硫化アンチモンを空気中で燃やして昇華させたり、アンチモンを硫酸又は硝酸に溶かして薄いアルカリ中で加熱、加水分解して製造できる。四酸化二アンチモンは、三酸化アンチモン又は五酸化二アンチモンを空気中で加熱して生成でき、天然ではセルバンタイトとして産出される。五酸化二アンチモンは、アンチモン又は他の酸化アンチモンを酸化させて生成できる。
【００４０】
前記酸化アンチモンは、球形の粉末が好ましいが、必ずしも球形の粉末である必要はなく、多様な形態の粉末が可能である。前記酸化アンチモンが球形の粉末であれば、比表面積が広いので焼成温度を低くすることができ、ボーイングを効果的に抑制することができるなどの点で有利である。ここで、酸化アンチモンが「球形の粉末」であるとは、ＳＥＭ写真等から判断した際に、縦横比が１．０乃至１．５であれば、球形であると見做すことができる。
【００４１】
また、前記酸化アンチモンの平均粒径は、０．０１〜１０μｍが好ましい。より好ましくは、前記酸化アンチモンは、平均粒径が０．０１〜５μｍ、特に好ましくは０．１〜５μｍである。更に好ましくは平均粒径が前記範囲で尚且つ球形の粉末であり得る。前記酸化アンチモンの平均粒径は、前記範囲でペーストの印刷性及び工程性が良く、粘度調節が容易であるという長所がある。
【００４２】
（３）有機ビヒクル
有機ビヒクルは、本発明のアルミニウムペーストの無機成分と機械的混合を通じてペーストを印刷に適した粘度及び流動（ｒｈｅｏｌｏｇｏｃａｌ；流体力学的）特性を付与する。
【００４３】
前記有機ビヒクルは、通常、太陽電池の電極ペーストに用いられる有機ビヒクルを使用できるが、通常、バインダー樹脂と溶媒等を含み、その他にチキソトロピック剤（ｔｈｉｘｏｔｒｏｐｉｃ  ａｇｅｎｔ）等を含むことができる。
【００４４】
前記バインダー樹脂としては、アクリレート系又はセルロース系樹脂等を使用でき、エチルセルロースが一般的に用いられる樹脂である。しかし、エチルヒドロキシエチルセルロース、ニトロセルロース、エチルセルロースとフェノール樹脂の混合物、アルキド樹脂、フェノール系樹脂、アクリル酸エステル系樹脂、キシレン系樹脂、ポリブテン系樹脂、ポリエステル系樹脂、尿素系樹脂、メラミン系樹脂、酢酸ビニル系樹脂、木材ロジン（ｒｏｓｉｎ）及びポリメタクリレートから選択されたいずれか一つ以上を含むこともできる。
【００４５】
前記溶媒としては、例えば、ヘキサン、トルエン、エチルセロソルブ、シクロヘキサノン、ブチルセロソルブ、ブチルカルビトール（ジエチレングリコールモノブチルエーテル）、ジブチルカルビトール（ジエチレングリコールジブチルエーテル）、ブチルカルビトールアセテート（ＢＣＡ；ジエチレングリコールモノブチルエーテルアセテート）、プロピレングリコールモノメチルエーテル、ヘキシレングリコール、テルピネオール（Ｔｅｒｐｉｎｅｏｌ）、メチルエチルケトン、ベンジルアルコール、ガンマブチロラクトン及びエチルラクテートから選択されたいずれか一つ以上が使用できる。
【００４６】
前記有機ビヒクルの配合量は、ペースト全体に対して０．１〜４０質量％、好ましくは１〜３０質量％、より好ましくは５〜３０質量％であり得る。前記範囲内でペーストが十分な接着強度を確保でき、ペーストの印刷性が良好になり得る。
【００４７】
（４）ガラスフリット（ｇｌａｓｓ  ｆｒｉｔ）
ガラスフリットは、有鉛ガラスフリット又は無鉛ガラスフリットのいずれか一つ以上を含むことができる。このうち、無鉛ガラスフリットとしては、例えば、酸化亜鉛−酸化ケイ素系（ＺｎＯ−ＳｉＯ２）、酸化亜鉛−酸化ホウ素−酸化ケイ素系（ＺｎＯ−Ｂ２Ｏ３−ＳｉＯ２）、酸化亜鉛−酸化ホウ素−酸化ケイ素−酸化アルミニウム系（ＺｎＯ−Ｂ２Ｏ３−ＳｉＯ２−Ａｌ２Ｏ３）、酸化ビスマス−酸化ケイ素系（Ｂｉ２Ｏ３−ＳｉＯ２）、酸化ビスマス−酸化ホウ素−酸化ケイ素系（Ｂｉ２Ｏ３−Ｂ２Ｏ３−ＳｉＯ２）、酸化ビスマス−酸化ホウ素−酸化ケイ素−酸化アルミニウム系（Ｂｉ２Ｏ３−Ｂ２Ｏ３−ＳｉＯ２−Ａｌ２Ｏ３）、酸化ビスマス−酸化亜鉛−酸化ホウ素−酸化ケイ素系（Ｂｉ２Ｏ３−ＺｎＯ−Ｂ２Ｏ３−ＳｉＯ２）及び酸化ビスマス−酸化亜鉛−酸化ホウ素−酸化ケイ素−酸化アルミニウム系（Ｂｉ２Ｏ３−ＺｎＯ−Ｂ２Ｏ３−ＳｉＯ２−Ａｌ２Ｏ３）から選択されたいずれか一つ以上のガラスフリットを含むことができる。また、有鉛ガラスフリットとしては、例えば、ＰｂＯにＰ２Ｏ５、ＺｎＯ、ＢａＯ、Ａｌ２Ｏ３、ＳｉＯ２、Ｖ２Ｏ５、ＭｎＯ２、ＣｕＯ、Ｎｂ２Ｏ５、Ｂｉ２Ｏ３、Ｂ２Ｏ３、Ｌｉ２Ｏ、ＣａＯ、Ｎａ２Ｏのうちの何れか一つ以上が添加されたガラスフリットであり得るなど、上記した無鉛ガラスフリットに更に酸化鉛（ＰｂＯ）成分が加えられたガラスフリットを例示できるものである。
【００４８】
前記ガラスフリットの形状は球形でも不定形でも構わない。ここで、ガラスフリットの形状が「球形」であるとは、ＳＥＭ写真等から判断した際に、縦横比が１．０乃至１．５であれば、球形であると見做すことができる。前記ガラスフリットは平均粒径が０．１〜１０μｍであるものを使用できるが、これに制限があるものではない。前記ガラスフリットの平均粒径が０．１μｍ以上である場合、ペーストの粘度を高めることなく、ガラスフリットの製造コストの低減を図ることができる。ガラスフリットの平均粒径が１０μｍ以下である場合、ペースト製造の際にフィルターの詰り現象を招くことなく、ペーストの製造時間及び製造コストの低減を図ることができる点で優れている。言い換えれば、ガラスフリットの平均粒径が０．１μｍ未満である場合、ガラスフリットの製造コストが増加し、ペーストの粘度を高めるという短所があり得、ガラスフリットの平均粒径が１０μｍを超過する場合、ペースト製造の際にフィルターの詰り現象を招き、ペーストの製造時間及び製造コストが増加するという短所があり得るおそれがある。また、前記ガラスフリットは、ペースト全体に対して０．０１〜２０質量％、好ましくは０．０１〜１０質量％、より好ましくは０．１〜５質量％含まれ得る。前記範囲内で膜強度に優れ、電気伝導度の低下を防止することができるという長所がある。また、前記ガラスフリットは、任意成分であり、アルミニウムペーストに含まれない場合もある。
【００４９】
前記ガラスフリットは、常用の製品を購入して使用したり、目的とする組成を得るために、例えば、二酸化珪素（ＳｉＯ２）、アルミニウム酸化物（Ａｌ２Ｏ３）、ホウ素酸化物（Ｂ２Ｏ３）、ビスマス酸化物（Ｂｉ２Ｏ３）、ナトリウム酸化物（Ｎａ２Ｏ）、酸化亜鉛（ＺｎＯ）、カドミウム酸化物（ＣｄＯ）、バリウム酸化物（ＢａＯ）、リチウム酸化物（Ｌｉ２Ｏ）、鉛酸化物（ＰｂＯ）、カルシウム酸化物（ＣａＯ）等を選択的に溶融し製造することもできる。つまり、前記酸化物を溶融した組成物を水に注いでガラスフリットを形成できる。
【００５０】
（５）分散剤
本発明のペーストは、分散剤を更に含むことができる。前記分散剤としては、陰イオン（アニオン）系分散剤として、ステアリン酸、パルミチン酸、ミリスチン（ｍｙｒｉｓｔｉｎ）酸、オレイン酸、ラウリン酸等が使用できるが、本発明がこれに制限されるのではない。また陰イオン系分散剤として、上記ステアリン酸、パルミチン酸、ミリスチン酸、オレイン酸、ラウリン酸等の脂肪酸のいずれか一つ以上を用いた脂肪酸塩（例えば、ステアリン酸ナトリウム塩やオレイン酸カリウム塩等）などが使用できる。これらは、単独又は２種以上を混合して使用できる。これら分散剤は、ペースト全体に対して０．０１〜５質量％、好ましくは０．１〜５質量％含まれ得る。前記範囲で優れた分散性と共に焼成によって発生する電極の固有抵抗の上昇を防止できる。
【００５１】
（６）その他の添加剤
安定剤、酸化防止剤、シランカップリング剤、粘稠調節剤等の各種添加剤を本発明の効果を阻害（妨害）しない範囲内で適量配合できる。
【００５２】
図２は、本発明の一実施形態（一実施例）に係るアルミニウムペーストを後面電極として使用した太陽電池の断面図である。本発明の一実施形態（一実施例）に係る太陽電池は、単結晶シリコン又は多結晶シリコンウエハを使用でき、薄膜シリコンもまた使用できる。
【００５３】
単結晶シリコンウエハは引上げ法等によって形成され、多結晶シリコンウエハは鋳造法等によって形成できる。引上げ法や鋳造法によって形成されたシリコンインゴットを所定の厚み（例えば、１００μｍ）にスライスした後、ＮａＯＨ、ＫＯＨ、弗酸等でその表面をエッチングして清浄化する。
【００５４】
ｐ−タイプシリコンウエハを使用する場合、ｎ層１０２はリンのような５価元素を拡散させて形成でき、拡散層の深さは拡散温度及び時間等を調節して多様にできる。例えば、Ｐ２Ｏ５を塗布して熱拡散させる熱拡散法、ガス状態でＰＯＣｌ３を拡散源とした気相熱拡散法、Ｐ＋イオンを直接注入する方法等によって形成できる。
【００５５】
ｎ層１０２の上部には反射防止膜１０６が形成できる。反射防止膜１０６は入射光に対する太陽電池表面の反射率を減少させて光吸収量を増加させ、これによって電流の発生を増加させる役割をし得る。
【００５６】
反射防止膜１０６としては、ＳｉＮｘ、ＴｉＯ２、ＳｉＯ２、ＭｇＯ、ＩＴＯ、ＳｎＯ２及びＺｎＯのいずれか一つ以上を含む単層膜又は多層膜であり得る。前記反射防止膜１０６は、スパッタリング（ｓｐｕｔｔｅｒｉｎｇ）、化学気相蒸着（ＣＶＤ：Ｃｈｅｍｉｃａｌ  Ｖａｐｏｒ  Ｄｅｐｏｓｉｔｉｏｎ）等の薄膜蒸着工程によって形成できる。例えば、熱ＣＶＤによってＳｉＮｘ膜をコーティングする場合、出発物質としてジクロロシラン（ＳｉＣｌ２Ｈ２）及びアンモニア（ＮＨ３）ガスを使用でき、通常、７００℃以上で膜が形成される。
【００５７】
反射防止膜１０６の上部には前面電極１０８が形成される。前記前面電極１０８は、銀（Ａｇ）ペーストをスクリーンプリンティング等によって塗布して形成でき、銀ペースト塗布後、焼成する間に反射防止膜を貫通してｎ層１０２と接続し得る。
【００５８】
太陽電池の後面、即ちｐ層１０４の下部には、本発明の一実施形態（一実施例）に係るアルミニウムペーストを使用した後面電極１１０が形成される。後面電極として使用されるアルミニウムペーストは、先ず樹脂溶液（有機ビヒクル）を製造し、アルミニウム粉末と酸化アンモニウム、更に必要に応じて、ガラスフリットや分散剤やその他の添加剤をプレミキシング（ｐｒｅｍｉｘｉｎｇ）した後、分散（ｍｉｌｌｉｎｇ）して製造できる。
【００５９】
このように製造されたアルミニウムペーストをｐ層１０４の下部に塗布（プリンティング）し、乾燥及び焼成段階を経て後面電極を完成する。
【００６０】
後面電極を焼成する段階でＢＳＦ（Ｂａｃｋ  Ｓｕｒｆａｃｅ  Ｆｉｅｌｄ）層が形成でき、後面電極の形成前に別途のＢＳＦ層形成工程を経ることもできる。ＢＳＦ層とは、シリコンウエハの後面側に一導電型半導体不純物が高濃度で拡散した領域を言い、キャリアの再結合による光電変換効率の低下を防ぐ役割をする。例えば、ＢＢｒ３を拡散源とした熱拡散法を利用して８００〜１０００℃程度でＢＳＦ層を別途形成できる。
【００６１】
また、アルミニウム電極は、はんだ付けができないため電気接続のためにブスバー電極１１２が形成され得る。ブスバー電極１１２は、銀粉末、有機ビヒクル及びガラスフリット等を含む銀ペーストを塗布し、焼成して形成したり、或いは銀粉末、アルミニウム粉末、有機ビヒクル及びガラスフリット等を含む銀−アルミニウムペーストを塗布し、焼成して形成することもできる。
【実施例】
【００６２】
以下、実施例により本発明をより具体的に説明するが、この実施例は単に説明の目的のためのものであり、本発明を制限するものと解釈してはならない。
【００６３】
下記［表１］及び［表２］で、アルミニウム粉末１はＧｏｌｄｓｋｙ社の平均粒径が３μｍの球形のアルミニウム粉末、アルミニウム粉末２はＪｉｎｍａｏ社の平均粒径が４μｍの球形のアルミニウム粉末を使用し、各組成の比率はペースト全体に対する質量％である。
【００６４】
【表１】
2012044142.tif 000002
【００６５】
【表２】
2012044142.tif 000003
【００６６】
（実施例１）
バインダー樹脂としてエチルセルロース（Ｄｏｗ  ｃｈｅｍｉｃａｌ  ｃｏｍｐａｎｙ、ＳＴＤ２０（商品名））を、溶媒であるテルピネオール（Ｆｕｊｉａｎ  ＱｉｎｇＬｉｕ  Ｍｉｎｓｈａｎ  Ｃｈｅｍｉｃａｌ  Ｃｏ．，Ｌｔｄ．）及びＢＣＡ（ブチルカルビトールアセテート；Ｓａｍｃｈｕｎ純薬工業（株））に十分に溶解させて製造（各成分の重量比  エチルセルロース：テルピネオール：ＢＣＡ＝１：４．５：４．５）した有機ビヒクル２４質量％に、分散剤として陰イオン系分散剤（ＢＹＫ−ｃｈｅｍｉｅ社、ＢＹＫ１１１（商品名））０．５質量％、ガラスフリットとして、平均粒径が０．９μｍの球形の有鉛ガラスフリット（（株）パーティクロジー、ＣＩ−０５（商品名））１．０質量％、平均粒径が２．５３μｍの球形の酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）０．５質量％、Ｇｏｌｄｓｋｙ社の平均粒径３μｍのＡｌ粉末７４質量％を混合した後、分散機（Ｄｉｓｐｅｒｍａｔ）を利用して３，０００ｒｐｍの速度で３時間分散してペーストを製造した。
【００６７】
（実施例２）
前記実施例１で使用した有機ビヒクル２４．２５質量％に、分散剤（ＢＹＫ−ｃｈｅｍｉｅ社、ＢＹＫ１１１（商品名））０．５質量％、ガラスフリットとして、平均粒径が１．２μｍの球形の無鉛ガラスフリット（（株）パーティクロジー、ＢＦ−４０３Ｄ２（商品名））１．０質量％、酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）０．２５質量％、Ｊｉｎｍａｏ社の平均粒径４μｍのＡｌ粉末７４質量％を混合して前記実施例１と同様な方法でペーストを製造した。
【００６８】
（実施例３）
前記実施例１で使用した有機ビヒクル２３．７５質量％に、分散剤（ＢＹＫ−ｃｈｅｍｉｅ社、ＢＹＫ１１１（商品名））０．５質量％、無鉛ガラスフリット（（株）パーティクロジー、ＢＦ−４０３Ｄ２（商品名））１．０質量％、酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）０．７５質量％、Ｊｉｎｍａｏ社の平均粒径４μｍのＡｌ粉末７４質量％を混合して前記実施例１と同様な方法でペーストを製造した。
【００６９】
（実施例４）
前記実施例１で使用した有機ビヒクル２３質量％に、分散剤（ＢＹＫ−ｃｈｅｍｉｅ社、ＢＹＫ１１１（商品名））０．５質量％、有鉛ガラスフリット（（株）パーティクロジー、ＣＩ−０５（商品名））２質量％、酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）０．５質量％、Ｇｏｌｄｓｋｙ社の平均粒径３μｍのＡｌ粉末７４質量％を混合して前記実施例１と同様な方法でペーストを製造した。
【００７０】
（実施例５）
前記実施例１で使用した有機ビヒクル２３質量％に、分散剤（ＢＹＫ−ｃｈｅｍｉｅ社、ＢＹＫ１１１（商品名））０．５質量％、無鉛ガラスフリット（（株）パーティクロジー、ＢＦ−４０３Ｄ２（商品名））２質量％、酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）０．５質量％、Ｊｉｎｍａｏ社の平均粒径４μｍのＡｌ粉末７４質量％を混合して前記実施例１と同様な方法でペーストを製造した。
【００７１】
（比較例１）
前記実施例１で酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）を使用せず、前記実施例１で使用した有機ビヒクル２４．５質量％を使用したことを除いては、前記実施例１と同様な方法でペーストを製造した。
【００７２】
（比較例２）
前記実施例１で酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）を使用せず、前記実施例１で使用した有鉛ガラスフリット（（株）パーティクロジー、ＣＩ−０５（商品名））１．５質量％を使用したことを除いては、前記実施例１と同様な方法でペーストを製造した。
【００７３】
（比較例３）
前記実施例２で酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）を使用せず、前記実施例１で使用した有機ビヒクル２４．５質量％を使用したことを除いては、前記実施例２と同様な方法でペーストを製造した。
【００７４】
（比較例４）
前記実施例２で酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）を使用せず、前記実施例２で使用した無鉛ガラスフリット（（株）パーティクロジー、ＢＦ−４０３Ｄ２（商品名））１．５質量％を使用したことを除いては、前記実施例２と同様な方法でペーストを製造した。
【００７５】
（比較例５）
前記実施例４で酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）を使用せず、前記実施例１で使用した有機ビヒクル２３．５質量％を使用したことを除いては、前記実施例１と同様な方法でペーストを製造した。
【００７６】
（比較例６）
前記実施例５で酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）を使用せず、前記実施例１で使用した有機ビヒクル２３．５質量％を使用したことを除いては、前記実施例１と同様な方法でペーストを製造した。
【００７７】
（比較例７）
前記実施例１で使用した有機ビヒクル２２．５質量％に、分散剤（ＢＹＫ−ｃｈｅｍｉｅ社、ＢＹＫ１１１（商品名））０．５質量％、有鉛ガラスフリット（（株）パーティクロジー、ＣＩ−０５（商品名））２．０質量％、酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）１．０質量％、Ｇｏｌｄｓｋｙ社の平均粒径３μｍのＡｌ粉末７４質量％を混合して前記実施例１と同様な方法でペーストを製造した。
【００７８】
（比較例８）
前記実施例１で使用した有機ビヒクル２２．０質量％に、分散剤（ＢＹＫ−ｃｈｅｍｉｅ社、ＢＹＫ１１１（商品名））０．５質量％、有鉛ガラスフリット（（株）パーティクロジー、ＣＩ−０５（商品名））２．０質量％、酸化アンチモン（Ｓｂ２Ｏ３、Ｓａｍｃｈｕｎ純薬工業（株）、Ａｎｔｉｍｏｎｙ（ＩＩＩ）ｏｘｉｄｅ、理論密度９８．０％）１．５質量％、Ｇｏｌｄｓｋｙ社の平均粒径３μｍのＡｌ粉末７４質量％を混合して前記実施例１と同様な方法でペーストを製造した。
【００７９】
（太陽電池（のセル）の作製）
実施例１〜５及び比較例１〜８で得られたアルミニウムペーストを後面電極として使用して図２に示す太陽電池（のセル）を作製した。
【００８０】
まず、ｐ−タイプシリコンウエハを使用し、ｎ層１０２は５価元素のリンを拡散させて形成した。詳しくは、ガス状態でＰＯＣｌ３を拡散源とした気相熱拡散法によってｎ層１０２を形成した。
【００８１】
ｎ層１０２の上部には反射防止膜１０６を形成した。反射防止膜１０６としては、ＳｉＮｘ単層膜を用いた。前記反射防止膜１０６は、ＰＥＣＶＤを用いた薄膜蒸着工程によって形成した。詳しくは、出発物質としてシラン（ＳｉＨ４）及びアンモニア（ＮＨ３）ガスを使用し、ＰＥＣＶＤによって５００℃で１Ｔｏｒｒの圧力で蒸着してコーティング厚さ８０ｎｍの膜を形成した。
【００８２】
反射防止膜１０６の上部には厚さ２０μｍ、電極幅１００μｍの前面電極１０８を形成した。前記前面電極１０８は、銀（Ａｇ）ペースト（第一毛織社、ＰＡ−ＳＦ８１００（商品名））をスクリーンプリンティングによって塗布し、３００℃で乾燥させた。その後、電気接続のために厚さ１２μｍの後面ブスバー電極１１２を形成した。後面ブスバー電極１１２は、銀ペースト（第一毛織社、ＰＡ−ＳＢ７１００Ｆ（商品名））を塗布し、３００℃で乾燥して形成した。
【００８３】
太陽電池の後面、即ちｐ層１０４の下部には、実施例１〜５ないし比較例１〜８で得られたアルミニウムペーストを使用した後面電極１１０をそれぞれ形成した。詳しくは、実施例１〜５ないし比較例１〜８で得られたアルミニウムペーストをｐ層１０４の下部に塗布（プリンティング）し、３００℃で乾燥後、前面電極１０８と後面ブスバー電極１１２とを同時に、ベルト速度２２０ｉｐｍ、帯域温度が帯域１＝５００℃、帯域２＝５５０℃、帯域３＝６５０℃、帯域４＝７３０℃、帯域５＝８２０℃、帯域６＝９１０℃に設定されたＢＴＵ社の焼成炉(ＰＶ６０９）(商品名））を利用して焼成することで、厚さ５０μｍの後面電極１１０を完成した。
【００８４】
以上により、図２に示す太陽電池（のセル）を得た。
【００８５】
（特性評価）
（１）ボーイング（ｂｏｗｉｎｇ）：焼成された太陽電池を平らな床に置き、太陽電池の水平面上の中心（すなわち太陽電池の床に水平な中心ライン（水平ライン））から太陽電池の最も高い部分までの高さ（厚さ）方向の距離をボーイングと定義した。
【００８６】
（２）ビード（ｂｅａｄ）：焼成された太陽電池の裏面を肉眼で観察してビード発生の有無を確認した。
【００８７】
（３）光電変換効率：前面電極として銀（Ａｇ）ペースト（第一毛織社、Ａｇ  Ｐａｓｔｅ、ＰＡ−ＳＦ８１００（商品名））を使用し、ベルト速度２２０ｉｐｍ（インチ毎分）、帯域温度が帯域１＝５００℃、帯域２＝５５０℃、帯域３＝６５０℃、帯域４＝７３０℃、帯域５＝８２０℃、帯域６＝９１０℃に設定されたＢＴＵ社の焼成炉（ＰＶ６０９）（商品名））を利用して製造された太陽電池を、ＰＡＳＡＮ社のセルテスター（Ｃｅｌｌ  ｔｅｓｔｅｒ）を利用して測定した。
【００８８】
（４）Ｈｏｔ  ｗａｔｅｒ  ｔｅｓｔ：焼成前の太陽電池セルを７０℃のＨｏｔ  ｗａｔｅｒに沈めてアルミニウムペーストに気泡が発生するかを観察し、気泡が発生した場合は×、気泡が発生しなかった場合は○を表示した。Ｈｏｔ  ｗａｔｅｒ  ｔｅｓｔでの気泡の発生は、電極が空気中の水分との反応性が高かったり、その他の安定性が低い可能性があることを意味し、これは太陽電池モジュールの信頼性を低下させ得るものである。
【００８９】
前述の実施例及び比較例に従い製造されたペーストを後面電極として使用した太陽電池のボーイング、ビード、変換効率及びＨｏｔ  ｗａｔｅｒ  ｔｅｓｔの結果を下記［表３］に示した。
【００９０】
【表３】
2012044142.tif 000004
【００９１】
［表３］の通り、酸化アンチモンがペースト全体に対してそれぞれ０．２５質量％、０．５質量％及び０．７５質量％含まれているアルミニウムペーストを後面電極として使用した太陽電池のボーイングは１．５ｍｍ以下であり、酸化アンチモンを含まないアルミニウムペーストを使用した太陽電池のボーイング（４〜６．５ｍｍ）に比べてボーイングが大きく減少し、ビードの発生がなく、またＨｏｔ  ｗａｔｅｒ  ｔｅｓｔでも気泡の発生が観察されず製造不良を画期的に減少させ得ることが確認できる。
【００９２】
また、酸化アンチモンがペースト全体に対してそれぞれ０．２５質量％、０．５質量％及び０．７５質量％含まれているアルミニウムペーストを後面電極として使用した太陽電池の光電変換効率が、酸化アンチモンを含まない場合に比べてより優れることが確認できる。特に、酸化アンチモンを用いない比較例のアルミニウムペーストのうち、有機ビヒクルないしガラスフリットの一部を、実施例で用いた酸化アンチモンの質量分として用いた以外は同じ成分組成比となる比較例と実施例との間で対比した場合に、上記した光電変換効率の向上効果を確認することができる。
【００９３】
一方、酸化アンチモンがペースト全体に対してそれぞれ１．０質量％、１．５質量％含まれているアルミニウムペーストを後面電極として使用した太陽電池は、ボーイング特性に優れ、ビードの発生がなく、且つ変換効率も優れる方だが、Ｈｏｔ  ｗａｔｅｒ  ｔｅｓｔの結果、電極の安定性が低いため太陽電池モジュールの信頼性を低下させ得ることが確認できる。
【００９４】
本発明の単純な変形あるいは変更は、本分野の通常の知識を有する者によって容易に実施でき、このような変形や変更は共に本発明の領域に含まれると見なせる。
【符号の説明】
【００９５】
１０  ｐ−ｎ接合構造を成すシリコンウエハ、
２０  反射防止膜、
３０  前面電極、
４０  後面電極、
１０２  ｐ−タイプシリコンウエハに形成されたｎ層、
１０４  ｐ−タイプシリコンウエハのｐ層、
１０６  反射防止膜、
１０８  前面電極、
１１０  後面電極、
１１２  ブスバー電極。
【図１】
2012044142.tif 000005
【図２】
2012044142.tif 000006